(57)【要約】  本発明によるポリカーボネート樹脂組成物は、特定の添加剤と２種の染料を組み合わせて用いることによって、熱安定性および光学特性に優れたポリカーボネート樹脂組成物およびこれを含む光学成形品（ＰＯＬＹＣＡＲＢＯＮＡＴＥ  ＲＥＳＩＮ  ＣＯＭＰＯＳＩＴＩＯＮ  ＡＮＤ  ＯＰＴＩＣＡＬ  ＰＲＯＤＵＣＴ  ＩＮＣＬＵＤＩＮＧ  ＴＨＥＲＥＯＦ）に関する。【特許請求の範囲】
【請求項１】
ＡＳＴＭ  Ｄ１２３８に準拠したメルトフローレート（ＭＦＲ、Ｍｅｌｔ  ｆｌｏｗ  ｒａｔｅ）が５乃至１５ｇ／１０ｍｉｎであるポリカーボネート樹脂；ペンタエリトリトールテトラステアレート（Ｐｅｎｔａｅｒｙｔｈｒｉｔｏｌ  ｔｅｔｒａｓｔｅａｒａｔｅ）；黒色染料；および青色染料；を含み、
ＡＳＴＭ  Ｄ１００３に準拠した４１０ｎｍでの透過率が７％以下であり、
下記一般式１で表される黄変指数変化値（ΔＹＩ）が０．５以下である、ポリカーボネート樹脂組成物。
［一般式１］
ΔＹＩ＝ＹＩ（３４０℃）−ＹＩ（２８５℃）
（ＹＩは当該温度でＡＳＴＭ  Ｄ１９２５に準拠して測定された黄変指数値である。）
【請求項２】
前記ポリカーボネート樹脂は、下記化学式１で表される繰り返し単位を含む、請求項１に記載のポリカーボネート樹脂組成物。
【化３】
2020535299.tif 000006
（前記化学式１中、ａは１以上の整数である。）
【請求項３】
前記ポリカーボネート樹脂は、重量平均分子量が１０，０００ｇ／ｍｏｌ乃至５０，０００ｇ／ｍｏｌである、請求項に１記載のポリカーボネート樹脂組成物。
【請求項４】
前記黒色染料は、Ｃ．Ｉ．ピグメントブラック３２である、請求項１に記載のポリカーボネート樹脂組成物。
【請求項５】
前記青色染料は、下記化学式２で表される化合物である、請求項１に記載のポリカーボネート樹脂組成物。
【化４】
2020535299.tif 000007
【請求項６】
前記ポリカーボネート樹脂１００重量部に対して、ペンタエリトリトールテトラステアレート０．０５乃至５重量部、黒色染料１．０＊１０-4乃至１．０＊１０-1重量部および青色染料１．０＊１０-4乃至１．０＊１０-1重量部を含む、請求項１に記載のポリカーボネート樹脂組成物。
【請求項７】
前記ポリカーボネート樹脂組成物は、酸化防止剤、熱安定剤、可塑剤、帯電防止剤、核剤、難燃剤、滑剤、衝撃補強剤、紫外線吸収剤および蛍光増白剤からなる群より１つ以上選択される添加剤をさらに含む、請求項１に記載のポリカーボネート樹脂組成物。
【請求項８】
請求項１乃至７のいずれか一項に記載のポリカーボネート樹脂組成物を含む、光学成形品。
【請求項９】
前記光学成形品がレンズであることを特徴とする、請求項８に記載の光学成形品。
【発明の詳細な説明】
【技術分野】
【０００１】
関連出願との相互引用
本出願は、２０１８年５月１５日付韓国特許出願第１０−２０１８−００５５５８９号に基づいた優先権の利益を主張し、当該韓国特許出願の文献に開示された全ての内容は本明細書の一部として組み含まれる。
【０００２】
本発明は、熱安定性および光学特性に優れたポリカーボネート樹脂組成物およびこれを含む光学成形品に関する。
【背景技術】
【０００３】
ポリカーボネートは、優れた衝撃強度、数値的安定性、耐熱性および透明性などの物性により電気電子製品の外装材、自動車部品、建築素材、光学部品などの多様な分野に適用されている。
【０００４】
このようなポリカーボネートは、最近、応用分野が拡大することに伴い、ポリカーボネート固有の物性は維持しながらも、熱安定性および光学特性が向上した新規なポリカーボネートの開発が要求されている。
【０００５】
特に、光学用製品に適用される場合、高温の条件を経ても製品の変形なしに目的とする程度の光学特性（優れた遮蔽率または透過率）を維持することが鍵であるため、熱安定性と光学特性を同時に改善するための技術開発が必要である。
【０００６】
これによって、互いに異なる構造の芳香族ジオールを共重合して構造が異なる単位体をポリカーボネートの主鎖に導入したり、追加添加剤を用いて所望する物性を得ようとする研究が試みられている。しかし、大部分の技術が生産単価が高く、耐薬品性や耐熱性などが増加すれば反対に光学特性が低下し、光学特性が向上すれば耐薬品性や耐熱性などが低下するなどの限界がある。
【０００７】
また、適用される製品群により、ポリカーボネートが有する透明度を調節する必要があり、例えば、光学製品（例えば、レンズ）などに適用時、使用目的により特定の波長領域での透過率を低下させる必要があった。
【０００８】
そこで、ポリカーボネートの適用製品により目的とする光学特性（優れた遮蔽率または透過率）を満足しながらも、優れた耐熱性を有する新規なポリカーボネートに対する研究開発が依然として必要である。
【発明の概要】
【発明が解決しようとする課題】
【０００９】
本発明の目的は、特定の添加剤と２種組み合わせの染料を導入することによって、耐熱性に優れ、優れた光学特性を有するポリカーボネート樹脂組成物を提供することにある。
【００１０】
また、本発明の目的は、前記ポリカーボネート樹脂組成物から製造された光学成形品を提供することにある。
【課題を解決するための手段】
【００１１】
本発明によれば、ＡＳＴＭ  Ｄ１２３８に準拠したメルトフローレート（ＭＦＲ、Ｍｅｌｔ  ｆｌｏｗ  ｒａｔｅ）が５乃至１５ｇ／１０ｍｉｎであるポリカーボネート樹脂；ペンタエリトリトールテトラステアレート（Ｐｅｎｔａｅｒｙｔｈｒｉｔｏｌ  ｔｅｔｒａｓｔｅａｒａｔｅ）；黒色染料；および青色染料；を含み、ＡＳＴＭ  Ｄ１００３に準拠した４１０ｎｍでの透過率が７％以下であり、後述する一般式１で表される黄変指数変化値が０．５以下である、ポリカーボネート樹脂組成物を提供する。
【００１２】
また、本発明によれば、前記ポリカーボネート樹脂組成物を含む光学成形品を提供する。
【００１３】
以下、発明の具体的な実施形態に係るコポリカーボネート、その製造方法およびこれを含む成形品についてより詳細に説明する。
【００１４】
それに先立ち、本明細書で明示的な言及がない限り、専門用語は単に特定の実施例を言及するための目的であり、本発明を限定することを意図しない。
【００１５】
本明細書で使用される単数の形態は、文句がこれと明確に反対の意味を示さない限り、複数の形態も含む。
【００１６】
本明細書で使用される「含む」の意味は、特定の特性、領域、整数、段階、動作、要素および／または成分を具体化し、他の特定の特性、領域、整数、段階、動作、要素、成分および／または群の存在や付加を除外させるものではない。
【００１７】
そして、本明細書で「第１」および「第２」のように序数を含む用語は、一つの構成要素を他の構成要素から区別する目的で使用され、前記序数により限定されない。例えば、本発明の権利範囲内で第１構成要素は第２構成要素と命名されてもよく、類似するように第２構成要素は第１構成要素と命名されてもよい。
【００１８】
ポリカーボネート樹脂の場合、適用される製品群により、ポリカーボネートが有する透明度を調節する必要があり、例えば、光学製品（例えば、レンズ）などに適用時、使用目的により特定の波長領域での透過率を低下させる必要があった。しかし、単に遮蔽率を高めるための目的で添加剤を用いる場合、高温の条件下で耐熱性が顕著に低下して、製造工程中に高分子変形や変色などが発生する問題があった。
【００１９】
そこで、本発明者らは、特定の添加剤と所定波長に吸収率が優れた２種の染料を組み合わせて用いることによって、特定の波長領域での低い透過率および高温条件での低い黄変指数変化を実現し、これによって、耐熱性に優れ、特定の波長領域で高い遮蔽率を有するポリカーボネート樹脂組成物を開発した。
【００２０】
前述した本発明のポリカーボネート樹脂組成物を用いて製品を製造する場合、製造工程中に高温の射出成形条件でも高分子の変性や色の変化程度が顕著に小さい。また、製品が実際使用されて高温の環境下でも変形なしに優れた物性を示すことができる。特に、レンズとして使用される場合、特定の可視光線領域（４１０ｎｍ）で優れた遮蔽率を示すことができ、一般用、産業用、スポーツ用、特殊用などの広範囲な範囲に適用可能であるため、好ましい。
【００２１】
本発明の一実施例によるポリカーボネート樹脂組成物は、ＡＳＴＭ  Ｄ１００３に準拠した４１０ｎｍでの透過率が７％以下を満足する。前記範囲の透過率と後述する黄変指数変化値を同時に満足することによって、製品に適用時に前述した物性を全て満足することができる。
【００２２】
前記４１０ｎｍでの透過率が７％超過である場合、一般用、産業用、スポーツ用、特殊用などの多様な光学成形品に適用することができないという問題点がある。また、前記４１０ｎｍでの透過率は、好ましくは５％以下、より好ましくは４．５％以下を満足することができ、この場合、本発明が目的とする効果が増大することができる。
【００２３】
本発明の一実施例によるポリカーボネート樹脂組成物は、下記一般式１で表される黄変指数変化値が０．５以下を満足し、前記範囲の黄変指数変化値（ΔＹＩ）および透過率を同時に満足することによって、製品に適用時に前述した物性を全て満足することができる。
【００２４】
［一般式１］
ΔＹＩ＝ＹＩ（３４０℃）−ＹＩ（２８５℃）
ＹＩは当該温度でＡＳＴＭ  Ｄ１９２５に準拠して測定された黄変指数値である。
【００２５】
前記範囲の黄変指数変化値（ΔＹＩ）のパラメータは、ポリカーボネート樹脂組成物を用いて製品を製造する場合、高温の射出工程でも優れた耐熱性を示す指標を意味するものであって、２８５℃から３４０℃の高温での温度変化があっても顕著に低い黄変指数変化を示して、製品製造工程だけでなく、製品が適用されて高温の環境条件下に置かれても優れた耐熱性を示すことを意味する。
【００２６】
前記黄変指数変化値が０．５超過である場合、耐熱性が低下し、透過度が低下してレンズとしての使用に適しない。また、前記黄変指数変化値は、好ましくは０．３以下、より好ましくは０．１以下を満足することができ、この場合、本発明が目的とする効果が増大することができる。
【００２７】
本発明の一実施例によるポリカーボネート樹脂組成物は、ポリカーボネート樹脂；ペンタエリトリトールテトラステアレート（Ｐｅｎｔａｅｒｙｔｈｒｉｔｏｌ  ｔｅｔｒａｓｔｅａｒａｔｅ）；黒色染料；および青色染料；を含むことによって、前述した特定のパラメータ値を満足する。以下、各成分の具体的な特性をより詳細に説明する。
【００２８】
＜ポリカーボネート樹脂＞
本発明で使用する用語「ポリカーボネート」とは、ジフェノール系化合物、ホスゲン、炭酸エステルまたはこれらの組み合わせを反応させて製造される高分子を意味する。ポリカーボネート樹脂は、耐熱性、耐衝撃性、機械的強度、透明性などに非常に優れ、コンパクトディスク、透明シート、包装材、自動車バンパー、紫外線遮断フィルム、光学レンズなどの製造に広範囲に使用されている。
【００２９】
前記ジフェノール系化合物としては、ヒドロキノン、レゾルシノール、４，４’−ジヒドロキシジフェニル、２，２−ビス（４−ヒドロキシフェニル）プロパン（「ビスフェノール−Ａ」ともいう）、２，４−ビス（４−ヒドロキシフェニル）−２−メチルブタン、ビス（４−ヒドロキシフェニル）メタン、１，１−ビス（４−ヒドロキシフェニル）シクロヘキサン、２，２−ビス（３−クロロ−４−ヒドロキシフェニル）プロパン、２，２−ビス（３，５−ジメチル−４−ヒドロキシフェニル）プロパン、２，２−ビス（３，５−ジクロロ−４−ヒドロキシフェニル）プロパン、２，２−ビス（３，５−ジブロモ−４−ヒドロキシフェニル）プロパン、ビス（４−ヒドロキシフェニル）スルホキシド、ビス（４−ヒドロキシフェニル）ケトン、ビス（４−ヒドロキシフェニル）エーテルなどが挙げられる。好ましくは４，４’−ジヒドロキシジフェニル、２，２−ビス（４−ヒドロキシフェニル）プロパンを用いることができ、この場合、前記ポリカーボネート樹脂の構造は下記化学式１のとおりである。
【００３０】
【化１】
2020535299.tif 000002
【００３１】
前記化学式１でａは１以上の整数である。
【００３２】
前記ポリカーボネート樹脂は、２種以上のジフェノール類から製造された共重合体の混合物でってもよい。また前記ポリカーボネートは、線状ポリカーボネート、分枝状（ｂｒａｎｃｈｅｄ）ポリカーボネート、ポリエステルカーボネート共重合体樹脂などを用いることができる。
【００３３】
前記線状ポリカーボネートとしては、ビスフェノール−Ａから製造されるポリカーボネートなどが挙げられる。前記分枝状ポリカーボネートとしては、トリメリット酸無水物、トリメリット酸などのような多官能性芳香族化合物をジフェノール類およびカーボネートと反応させて製造したものが挙げられる。前記多官能性芳香族化合物は、分枝状ポリカーボネート総量に対して０．０５モル％乃至２モル％で含まれてもよい。前記ポリエステルカーボネート共重合体樹脂としては、二官能性カルボン酸をジフェノール類およびカーボネートと反応させて製造したものが挙げられる。前記カーボネートとしては、ジフェニルカーボネートなどのようなジアリールカーボネート、エチレンカーボネートなどを用いることができる。
【００３４】
本発明によるポリカーボネート樹脂は、ＡＳＴＭ  Ｄ１２３８に準拠したメルトフローレート（ＭＦＲ、Ｍｅｌｔ  ｆｌｏｗ  ｒａｔｅ）が５乃至１５ｇ／１０ｍｉｎを満足する。前記範囲のメルトフローレートを有するポリカーボネート樹脂を用いる場合、前述した他の成分との組み合わせ使用により製品に適用時に優れた物性を実現することができる。
【００３５】
前記メルトフローレートは、ＡＳＴＭ  Ｄ１２３８に準拠して３００℃で１．２ｋｇの荷重条件で測定されたものである。
【００３６】
前記メルトフローレートが５ｇ／ｍｉｎ未満である場合、加工性が低下して生産性低下の問題が発生することがあり、１５ｇ／ｍｉｎ超過である場合、当該加工条件で樹脂流れが超過となり、成形製品に表面不良を発生させる問題が発生することがある。また、前記メルトフローレートは、好ましくは６乃至１３ｇ／１０ｍｉｎ、より好ましくは７乃至１０ｇ／１０ｍｉｎを満足することができ、この場合、本発明が目的とする効果が増大することができる。
【００３７】
好ましくは、前記ポリカーボネート樹脂は、重量平均分子量が１０，０００ｇ／ｍｏｌ乃至５０，０００ｇ／ｍｏｌ、好ましくは２５，０００ｇ／ｍｏｌ乃至３５，０００ｇ／ｍｏｌである。前記範囲で成形性および作業性に優れている。
【００３８】
＜ペンタエリトリトールテトラステアレート（Ｐｅｎｔａｅｒｙｔｈｒｉｔｏｌ  ｔｅｔｒａｓｔｅａｒａｔｅ、ＰＥＴＳ）＞
本発明によるペンタエリトリトールテトラステアレート成分は、優れた熱安定性を実現し、同時に特定の波長領域での遮蔽性を向上させるための補助的機能を果たす成分であり、後述する黒色染料および青色染料と組み合わせて使用されてその効果を極大化させることができる。
【００３９】
前記ペンタエリトリトールテトラステアレートは、ポリカーボネート樹脂１００重量部に対して、０．０５乃至５重量部で含まれてもよく、好ましくは０．１乃至１重量部で含まれてもよい。前記含有量範囲で含まれる場合、優れた耐熱性と遮蔽性を実現することができ、耐熱および特定の波長領域で遮蔽補助効果を実現することに好ましい。一方、０．０５重量部未満で含まれる場合、微量で目的とする効果を実現し難く、５重量部で含まれる場合、機械的強度が低下する問題が発生することがある。
【００４０】
＜染料＞
本発明は、黒色染料と青色染料を組み合わせて用いることによって、特定の波長領域での遮蔽性を向上させるための成分であり、前述したＰＥＴＳ成分と組み合わせて使用されて遮蔽性と耐熱性の向上効果を同時に実現することができるようにする。
【００４１】
前記黒色染料は、具体的にはＣ．Ｉ．ピグメントブラック３２の化合物（ペリレンブラック）であってもよく、市販される製品としては、ＢＡＳＦ社のＢＫ３２（ＴｈｅｒｍｏＰｌａｓｔ  ｂｌａｃｋ  ｘ７０）が用いられてもよい。
【００４２】
前記黒色染料は、全波長領域で光を効果的に遮断することができ、ＰＥＴＳ成分および青色染料と組み合わせて使用時、レンズに適用するに適した遮蔽性を実現することができるため好ましい。
【００４３】
前記黒色染料は、ポリカーボネート樹脂１００重量部に対して、１．０＊１０-4乃至１．０＊１０-1重量部で含まれてもよく、好ましくは１．０＊１０-4乃至１．０＊１０-2重量部、より好ましくは１．１＊１０-3乃至２．０＊１０-3重量部で含まれてもよい。前記含有量範囲で含まれる場合、レンズに適用するに適した遮蔽性を実現することができる。一方、１．０＊１０-4重量部未満で含まれる場合、微量で目的とする効果を実現し難く、１．０＊１０-1重量部で含まれる場合、過量で透過度が低下することがある。
【００４４】
前記青色染料は、具体的には下記化学式２の化合物（ＣＡＳ  Ｎｏ．８１−４８−１）であってもよく、市販される製品としてはＬａｎｘｅｓｓ社のＢｌｕｅ  Ｇ（Ｍａｃｒｏｌｅｘ  Ｖｉｏｌｅｔ  Ｂ  Ｇｒａｎ）が用いられてもよい。
【００４５】
【化２】
2020535299.tif 000003
【００４６】
前記青色染料は、好ましくはラディッシューブルー（Ｒｅｄｄｉｓｈ  ｂｌｕｅ）系であってもよい。
【００４７】
前記青色染料は、樹脂の黄変度を改善する役割を果たし、同時に、ＰＥＴＳ成分および黒色染料と組み合わせて使用時、レンズに適用するに適した耐熱特性および遮蔽性を実現することができるため好ましい。また、追加的に光吸収剤などを混用時、４２５〜４５０ｎｍ範囲の可視光線を効果的に制御することができる。
【００４８】
前記青色染料は、ポリカーボネート樹脂１００重量部に対して、１．０＊１０-4乃至１．０＊１０-1重量部で含まれてもよく、好ましくは１．０＊１０-4乃至１．０＊１０-2重量部、より好ましくは１．５＊１０-3乃至２．５＊１０-3重量部で含まれてもよい。前記含有量範囲で含まれる場合、優れた遮蔽性を実現することができ、樹脂の黄変度を改善できるため好ましい。一方、１．０＊１０-4重量部未満で含まれる場合、微量で目的とする効果を実現し難く、１．０＊１０-1重量部で含まれる場合、ＹＩ低下および透過度減少現像で商業的に適用が不利な問題点がある。
【００４９】
本発明によるポリカーボネート樹脂組成物は、前述した成分を含み、特定のパラメータ（透過率およびΔＹＩ）を満足することによって、耐熱性と優れた光学特性（４１０ｎｍでの遮蔽性）を実現することができ、これによって、製造工程中の高温の射出成形条件でも高分子の変性や色の変化程度が顕著に小さい。また、製品が実際使用されて高温の環境下でも変形なしに優れた物性を示すことができるようになる。
【００５０】
また、必要に応じて前記樹脂組成物は、当業界で通常使用される酸化防止剤、熱安定剤、可塑剤、帯電防止剤、核剤、難燃剤、滑剤、衝撃補強剤、蛍光増白剤、紫外線吸収剤および放射線吸収剤からなる群より１種以上選択される添加剤をさらに含むことができる。
【００５１】
＜光学成形品＞
また、本発明は、前記樹脂組成物を含む光学成形品を提供する。好ましくは、前記光学成形品は、レンズであり、照明用レンズや眼鏡レンズに用いるに適する。
【００５２】
本発明によるポリカーボネート樹脂組成物は、耐熱性と遮蔽性に優れているため、光学成形品として有用に用いることができる。
【００５３】
成形品の製造方法は、当業界で通常使用する方法で製造されてもよい。例えば、前述したポリカーボネート樹脂、ペンタエリトリトールテトラステアレート、黒色染料および青色染料と必要に応じて添加剤を混合し、これを溶融混練してペレットで製造し、 これを目的とする形態で射出成形することが好ましい。
【００５４】
前記溶融混練は、当業界で通常使用される方法、例えばリボンブレンダー、ヘンシェルミキサ、バンバリーミキサー、ドラムタンブラー、単軸スクリュー押出機、二軸スクリュー押出機、コニーダー、多軸スクリュー押出機などを用いる方法により実施することができる。前記溶融混練の温度は、必要に応じて適切に調節することができる。
【００５５】
次に、前記本発明による樹脂組成物の溶融混練物またはペレットを原料にして射出成形法、射出圧縮成形法、押出成形法、真空成形法、ブロー成形法、プレス成形法、圧空成形法、発泡成形法、熱曲げ成形法、圧縮成形法、カレンダー成形法および回転成形法などの成形法を適用することができる。
【００５６】
射出成形法を利用する場合、２００乃至４００℃の高温の条件下に置かれるようになるが、本発明による樹脂組成物は耐熱性に優れているため、前述した溶融混練工程や射出工程で高分子変性や黄変発生が殆どないため好ましい。
【００５７】
成形品の大きさ、厚さなどは使用目的により適切に調節することができ、導光板の形状も使用目的により平板または曲面の形態を有することができる。
【発明の効果】
【００５８】
本発明によれば、特定の添加剤と２種の染料を導入することによって、耐熱性に優れ、優れた光学特性を有するポリカーボネート樹脂組成物を提供することができる。
【００５９】
また、本発明によれば、高温の条件にも優れた光学特性を示すことができるポリカーボネート樹脂組成物から製造された光学成形品を提供することができる。
【発明を実施するための形態】
【００６０】
以下、発明の理解のために好ましい実施例を提示する。しかし、下記の実施例は発明を例示するためのものに過ぎず、発明をこれらだけに限定するのではない。
【００６１】
実施例および比較例：ポリカーボネート樹脂組成物の製造
実施例１および２、比較例１乃至８
ポリカーボネート樹脂組成物１００重量部を基準に下記表１に記載された含有量でそれぞれの添加剤成分を混合してポリカーボネート樹脂組成物を製造した。
【００６２】
【表１】
2020535299.tif 000004
【００６３】
実験例
実施例および比較例により製造された樹脂組成物に対して、二軸押出機（Ｌ／Ｄ＝３６、Φ＝４５、バレル温度２４０℃）に時間当り５５ｋｇ速度でペレットサンプルを製造し、製造された試片に対して、下記の方法で特性を測定した。
【００６４】
（１）メルトフローレート（ＭＦＲ、Ｍｅｌｔ  ｆｌｏｗ  ｒａｔｅ、ｇ／ｍｉｎ）
ＡＳＴＭ  Ｄ１２３８に準拠して、Ｔｏｙｏｓｅｉｋｉ  Ｍｅｌｔ  Ｉｎｄｅｘｅｒ  Ｇ−０２装備を用い、３００℃、１．２ｋｇ荷重条件でメルトフローレートを測定し、その結果を下記表２に記載した。
【００６５】
（２）透過率（％）
ＡＳＴＭ  Ｄ１００３に準拠して、Ｈｕｎｔｅｒ  Ｌａｂ装備を用い、透過条件３５０〜１０５０ｎｍで４１０ｎｍでの透過率を測定し、その結果を下記表２に記載した。
【００６６】
（３）黄変指数変化値（ΔＹＩ）
ＡＳＴＭ  Ｄ１９２５に準拠して、Ｈｕｎｔｅｒ  Ｌａｂ装備を用い、透過条件３５０〜１０５０ｎｍで黄変指数を測定した。２８５℃から３４０℃に２０分間昇温しながら、２８５℃および３４０℃で黄変指数を測定し、下記一般式１による黄変指数変化値を計算し、その結果を下記表２に記載した。
【００６７】
［一般式１］
ΔＹＩ＝ＹＩ（３４０℃）−ＹＩ（２８５℃）
【００６８】
【表２】
2020535299.tif 000005
【００６９】
前記表２から確認できるように、本発明による実施例の場合、特定の添加剤と２種の染料を導入することによって、耐熱性と優れた光学特性を同時に実現することができることを確認した。
【００７０】
本願発明が限定した組み合わせ成分を外れる比較例の場合、高温の条件下で耐熱性が落ちて黄変度変化値が顕著に上昇したり、４１０ｎｍで透過率が増加して、光学用成形品、特にレンズに使用が適しないことを確認した。
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
ＡＳＴＭ  Ｄ１２３８に準拠したメルトフローレート（ＭＦＲ、Ｍｅｌｔ  ｆｌｏｗ  ｒａｔｅ）が５乃至１５ｇ／１０ｍｉｎであるポリカーボネート樹脂；ペンタエリトリトールテトラステアレート（Ｐｅｎｔａｅｒｙｔｈｒｉｔｏｌ  ｔｅｔｒａｓｔｅａｒａｔｅ）；黒色染料；および青色染料；を含み、
ＡＳＴＭ  Ｄ１００３に準拠した４１０ｎｍでの透過率が７％以下であり、
下記一般式１で表される黄変指数変化値（ΔＹＩ）が０．５以下である、ポリカーボネート樹脂組成物。
［一般式１］
ΔＹＩ＝ＹＩ（３４０℃）−ＹＩ（２８５℃）
（ＹＩは当該温度でＡＳＴＭ  Ｄ１９２５に準拠して測定された黄変指数値である。）
【請求項２】
前記ポリカーボネート樹脂は、下記化学式１で表される繰り返し単位を含む、請求項１に記載のポリカーボネート樹脂組成物。
【化３】
2020535299.tif 000008
（前記化学式１中、ａは１以上の整数である。）
【請求項３】
前記ポリカーボネート樹脂は、重量平均分子量が１０，０００ｇ／ｍｏｌ乃至５０，０００ｇ／ｍｏｌである、請求項１または２に記載のポリカーボネート樹脂組成物。
【請求項４】
前記黒色染料は、Ｃ．Ｉ．ピグメントブラック３２である、請求項１〜３のいずれか一項に記載のポリカーボネート樹脂組成物。
【請求項５】
前記青色染料は、下記化学式２で表される化合物である、請求項１〜４のいずれか一項に記載のポリカーボネート樹脂組成物。
【化４】
2020535299.tif 000009
【請求項６】
前記ポリカーボネート樹脂１００重量部に対して、ペンタエリトリトールテトラステアレート０．０５乃至５重量部、黒色染料１．０＊１０-4乃至１．０＊１０-1重量部および青色染料１．０＊１０-4乃至１．０＊１０-1重量部を含む、請求項１〜５のいずれか一項に記載のポリカーボネート樹脂組成物。
【請求項７】
前記ポリカーボネート樹脂組成物は、酸化防止剤、熱安定剤、可塑剤、帯電防止剤、核剤、難燃剤、滑剤、衝撃補強剤、紫外線吸収剤および蛍光増白剤からなる群より１つ以上選択される添加剤をさらに含む、請求項１〜６のいずれか一項に記載のポリカーボネート樹脂組成物。
【請求項８】
請求項１乃至７のいずれか一項に記載のポリカーボネート樹脂組成物を含む、光学成形品。
【請求項９】
前記光学成形品がレンズであることを特徴とする、請求項８に記載の光学成形品。
【国際調査報告】
2020535299.tif 000010
2020535299.tif 000011
2020535299.tif 000012
2020535299.tif 000013